(57)【要約】【課題】  少量で優れた耐指紋性を発現でき、硬化塗膜の耐傷付き性を低下させることなく耐指紋性を付与できる活性エネルギー線硬化型耐指紋性付与剤を提供する。【解決手段】  下記一般式（１）で表される単官能（メタ）アクリレート化合物を含有してなる活性エネルギー線硬化型耐指紋性付与剤；該活性エネルギー線硬化型耐指紋性付与剤と、（メタ）アクリロイル基を２〜１２個有する多官能（メタ）アクリレートとを含有してなる活性エネルギー線硬化性樹脂組成物である。一般式（１）：ＣＨ2＝Ｃ（Ｒ1）−Ｃ（＝Ｏ）Ｏ−（ａ０）−Ｏ−（ｂ０）【選択図】なし【特許請求の範囲】
【請求項１】
下記一般式（１）で表される単官能（メタ）アクリレート化合物（Ａ）を含有してなる活性エネルギー線硬化型耐指紋性付与剤（Ｘ）。
一般式（１）：
ＣＨ2＝Ｃ（Ｒ1）−Ｃ（＝Ｏ）Ｏ−（ａ０）−Ｏ−（ｂ０）
［式中、Ｒ1はＨまたはメチル基；（ａ０）は、（ポリ）アルキレン（アルキレンの炭素数が２〜４）グリコール（ａ）から水酸基を除いた残基；（ｂ０）は、炭素数１〜３６の１価アルコール（ｂ）から水酸基を除いた残基を表す。］
【請求項２】
前記（ｂ）が、炭素数８〜３６の分岐型１価アルコールである請求項１記載の活性エネルギー線硬化型耐指紋性付与剤。
【請求項３】
前記（Ａ）の重量平均分子量が１，０００〜１５，０００である請求項１または２記載の活性エネルギー線硬化型耐指紋性付与剤。
【請求項４】
請求項１〜３のいずれか記載の活性エネルギー線硬化型耐指紋性付与剤（Ｘ）と、（メタ）アクリロイル基を２〜１２個有する多官能（メタ）アクリレート（Ｂ）とを含有してなる活性エネルギー線硬化性樹脂組成物（Ｙ）。
【請求項５】
前記（Ｂ）の重量に基づく、（Ａ）の含有量が０．１重量％〜５．０重量％である請求項４記載の活性エネルギー線硬化性樹脂組成物。
【請求項６】
請求項４または５記載の活性エネルギー線硬化性樹脂組成物（Ｙ）が硬化した硬化物（Ｐ）。
【請求項７】
光学レンズ、加飾フィルム、化粧シート、ハードコートフィルムまたは反射防止フィルムである請求項６記載の硬化物。
【発明の詳細な説明】
【技術分野】
【０００１】
本発明は、活性エネルギー線硬化型耐指紋性付与剤に関する。さらに詳しくは、指紋や皮脂などの汚れに対して優れた防汚性を有する活性エネルギー線硬化型耐指紋性付与剤に関する。
【背景技術】
【０００２】
従来、液晶テレビや携帯電話などの液晶ディスプレイ表面には、傷付きを防止するためのハードコート層を有する各種プラスチックフィルムが使用されている。
しかし、近年、画面上の表示を押さえることで操作が可能となるタッチパネルディスプレイの普及に伴い、指紋や皮脂の付着による視認性の低下が問題となっており、耐傷付き性だけでなく、指紋や皮脂による汚れを見えにくくし、汚れを拭き取りやすくする性能（以下、耐指紋性と略記）が強く要望されている。
耐指紋性を付与するために、例えばフッ素系のアクリレートの使用（例えば特許文献１）、ポリアルキレングリコールジアクリレートの使用（例えば特許文献２）が提案されている。
【先行技術文献】
【特許文献】
【０００３】
【特許文献１】特開２００４−０３５８４５号公報
【特許文献２】特許５７５７０６５号公報
【発明の概要】
【発明が解決しようとする課題】
【０００４】
しかしながら、特許文献１記載の耐指紋性付与剤は、指紋や皮脂の拭き取り性は向上するものの、塗膜表面に付着した指紋や皮脂汚れが油滴状となることにより、光が散乱し、指紋や皮脂の付着汚れが余計に目立つといった問題がある。
また、特許文献２記載の耐指紋性付与剤は、耐指紋性については優れた効果を発揮するが、耐指紋性付与剤として使用するポリアルキレングリコールジアクリレートの使用量が多く必要となり、耐傷付き性が低下するという問題がある。
本発明の目的は、少量で優れた耐指紋性を発現でき、硬化塗膜の耐傷付き性を低下させることなく耐指紋性を付与できる活性エネルギー線硬化型耐指紋性付与剤を提供することにある。
【課題を解決するための手段】
【０００５】
本発明者らは、上記課題を解決するため鋭意検討した結果、本発明に到達した。すなわち、本発明は、下記一般式（１）で表される単官能（メタ）アクリレート化合物（Ａ）を含有してなる活性エネルギー線硬化型耐指紋性付与剤（Ｘ）；該（Ｘ）と、（メタ）アクリロイル基を２〜１２個有する多官能（メタ）アクリレート（Ｂ）とを含有してなる活性エネルギー線硬化性樹脂組成物（Ｙ）である。
一般式（１）：
ＣＨ2＝Ｃ（Ｒ1）−Ｃ（＝Ｏ）Ｏ−（ａ０）−Ｏ−（ｂ０）
［式中、Ｒ1はＨまたはメチル基；（ａ０）は、（ポリ）アルキレン（アルキレンの炭素数が２〜４）グリコール（ａ）から水酸基を除いた残基；（ｂ０）は、炭素数１〜３６の１価アルコール（ｂ）から水酸基を除いた残基を表す。］
【発明の効果】
【０００６】
本発明の活性エネルギー線硬化型耐指紋性付与剤（Ｘ）は下記の効果を奏する。
（１）硬化物に少量で優れた耐指紋性を付与する。
（２）硬化物が耐傷付き性に優れる。
（３）硬化物が透明性に優れる。
【発明を実施するための形態】
【０００７】
＜単官能（メタ）アクリレート化合物（Ａ）＞
本発明における単官能（メタ）アクリレート化合物（Ａ）は、下記一般式（１）で表される。
一般式（１）：
ＣＨ2＝Ｃ（Ｒ1）−Ｃ（＝Ｏ）Ｏ−（ａ０）−Ｏ−（ｂ０）
【０００８】
一般式（１）中、Ｒ1はＨまたはメチル基；（ａ０）は、（ポリ）アルキレン（アルキレンの炭素数が２〜４）グリコール（ａ）から水酸基を除いた残基；（ｂ０）は、炭素数１〜３６の１価アルコール（ｂ）から水酸基を除いた残基を表す。
【０００９】
前記一般式（１）中、（ａ０）は（ポリ）アルキレン（アルキレン基の炭素数２〜４）グリコール（ａ）から水酸基を除いた残基を表す。
（ポリ）アルキレングリコール（ａ）としては、例えば（ポリ）エチレングリコール、（ポリ）プロピレングリコール、（ポリ）テトラメチレングリコールがあげられる。
上記（ａ）のうち、耐指紋性の観点から（ポリ）プロピレングリコールが好ましい。
【００１０】
（ポリ）アルキレングリコール（ａ）の数平均分子量（以下、Ｍｎと略記）は、例えば、２００以上であり、耐指紋性と硬化物の透明性の観点から好ましくは４００〜１０，０００、さらに好ましくは８００〜８，０００、特に好ましくは１，０００〜６，０００、最も好ましくは１，５００〜４，０００である。該（ａ）中のオキシプロピレン量は、耐指紋性の観点から、好ましくは７０重量％以上、さらに好ましくは９０重量％以上である。
本発明におけるＭｎは、ゲルパーミエイションクロマトグラフィー（ＧＰＣ）法によって、Ｎ，Ｎ−ジメチルホルムアミドまたはテトラヒドロフランを溶媒として、標準ポリスチレンを基準にして測定される。
【００１１】
前記一般式（１）中、（ｂ０）は炭素数［以下、Ｃと略記することがある］１〜３６の１価アルコール（ｂ）から水酸基を除いた残基を表す。
炭素数［以下、Ｃと略記することがある］１〜３６の１価アルコール（ｂ）としては、直鎖型アルキルアルコール（ｂ１）と分岐型アルキルアルコール（ｂ２）が挙げられる。
該（ｂ）の炭素数は、１〜３６であり、耐指紋性および硬化物の耐傷付き性の観点から、好ましくは８〜３２、さらに好ましくは１２〜２８である。
【００１２】
（ｂ１）直鎖型アルキルアルコール：
Ｃ１〜３６のもの、例えばメチルアルコール、エチルアルコール、ｎ−プロピルアルコール、ｎ−ブチルアルコール、ｎ−ペンチルアルコール、ｎ−ヘキシルアルコール、ｎ−ヘプチルアルコール、ｎ−オクチルアルコール、ｎ−ノニルアルコール、ｎ−デシルアルコール、ｎ−ウンデシルアルコール、ｎ−ドデシルアルコール、ｎ−トリデシルアルコール、ｎ−テトラデシルアルコール、ｎ−ペンタデシルアルコール、ｎ−ヘキサデシルアルコール、ｎ−ヘプタデシルアルコール、ｎ−オクタデシルアルコール、ｎ−ノナデシルアルコール、ｎ−エイコシルアルコール、ｎ−ドコシルアルコール、ｎ−テトラコシルアルコール、ｎ−ヘキサイコシルアルコール、ｎ−オクタイコシルアルコール、ｎ−トリアコンチルアルコール、ｎ−ドトリアコンチルアルコール、ｎ−テトラトリアコンチルアルコール、ｎ−ヘキサトリアコンチルアルコール；
【００１３】
（ｂ２）分岐型アルキルアルコール：
Ｃ８〜３６のもの、例えば２−エチルヘキシルアルコール、２−ブチルオクチルアルコール、２−ブチルデシルアルコール、２−ヘキシルオクチルアルコール、２−ヘキシルデシルアルコール、２−オクチルデシルアルコール、２−ヘキシルドデシルアルコール、２−オクチルドデシルアルコール、２−デシルテトラデシルアルコール、２−ドデシルヘキサデシルアルコール、２−テトラデシルオクタデシルアルコール、２−ヘキサデシルイコシルアルコール。
【００１４】
上記（ｂ）のうち、耐指紋性付与の観点から、好ましいのは（ｂ２）、さらに好ましいのは２−ブチルオクチルアルコール、２−ブチルデシルアルコール、２−ヘキシルオクチルアルコール、２−ヘキシルデシルアルコール、２−オクチルデシルアルコール、２−ヘキシルドデシルアルコール、２−オクチルドデシルアルコール、２−デシルテトラデシルアルコール、２−ドデシルヘキサデシルアルコール、２−テトラデシルオクタデシルアルコール、とくに好ましいのは２−ブチルデシルアルコール、２−ヘキシルオクチルアルコール、２−ヘキシルデシルアルコール、２−オクチルデシルアルコール、２−ヘキシルドデシルアルコール、２−オクチルドデシルアルコール、２−デシルテトラデシルアルコールである。
【００１５】
本発明における単官能（メタ）アクリレート化合物（Ａ）の重量平均分子量（以下、Ｍｗと略記）は、耐指紋性と硬化物の透明性の観点から、好ましくは１，５００〜１５，０００、さらに好ましくは２，０００〜１０，０００、とくに好ましくは２，５００〜５，０００である。
なお、本発明におけるＭｗは、前述のＭｎと同様にＧＰＣによって、Ｎ，Ｎ−ジメチルホルムアミドまたはテトラヒドロフランを溶媒として、標準ポリスチレンを基準にして測定される。
【００１６】
本発明における単官能（メタ）アクリレート化合物（Ａ）の製造方法としては、例えば、１価アルコール（ｂ）のアルキレンオキサイド（炭素数２〜４）付加物と、（メタ）アクリル酸とを、必要によりエステル化触媒を加えて、エステル化反応する方法が挙げられる。
【００１７】
＜活性エネルギー線硬化型耐指紋性付与剤（Ｘ）＞
本発明の活性エネルギー線硬化型耐指紋性付与剤（Ｘ）は、前記単官能（メタ）アクリレート化合物（Ａ）を含有してなる。該（Ｘ）中の該（Ａ）は、耐指紋性の観点から、好ましくは７０重量％以上、さらに好ましくは９０重量％以上である。
また、前記（Ａ）以外に、硬化物の耐傷付性、透明性を損ねない範囲でアルキル変性（ポリ）アルキレンオキサイドを含有していてもよい。
該（Ｘ）は、後述の活性エネルギー線硬化性樹脂組成物（Ｙ）の耐指紋性付与剤として好適に用いられる。
【００１８】
＜活性エネルギー線硬化性樹脂組成物（Ｙ）＞
本発明の活性エネルギー線硬化性樹脂組成物（Ｙ）は、前記活性エネルギー線硬化型耐指紋性付与剤（Ｘ）と、後述の（メタ）アクリロイル基を２〜１２個有する多官能（メタ）アクリレート（Ｂ）とを含有する。
【００１９】
＜多官能（メタ）アクリレート（Ｂ）＞
本発明における多官能（メタ）アクリレート（Ｂ）は（メタ）アクリロイル基を２〜１２個有する。
該（メタ）アクリロイル基が２個より少ない場合、硬化物の耐傷付性が悪くなる場合があり、１２個より多い場合は硬化物の透明性が悪くなる場合がある。
多官能（メタ）アクリレート（Ｂ）としては、Ｃ７〜Ｃ５２の多官能（メタ）アクリレート（Ｂ１）、多官能ウレタン（メタ）アクリレート（Ｂ２）、多官能ポリエステル（メタ）アクリレート（Ｂ３）、およびこれらの混合物が挙げられる。
【００２０】
（Ｂ１）Ｃ７〜Ｃ５２の多官能（メタ）アクリレート：
（Ｂ１）としては、２官能（メタ）アクリレート（Ｂ１１）、３〜１２官能（メタ）アクリレート（Ｂ１２）が挙げられる。
【００２１】
（Ｂ１１）としては、例えば、１，６−ヘキサンジオールジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、ブチルエチルプロパンジオールジ（メタ）アクリレート、エトキシ化シクロヘキサンメタノールジ（メタ）アクリレート、ポリプロピレングリコールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、エチレンオキサイド（以下、ＥＯと略記することがある）変性ビスフェノールＡジ（メタ）アクリレート、ＥＯ変性ビスフェノールＦジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジオールジ（メタ）アクリレート、プロポキシ化エトキシ化ビスフェノールＡジ（メタ）アクリレート；
【００２２】
（Ｂ１２）としては、例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、ソルビトールトリ（メタ）アクリレート、ペンタエリスリトールのＣ２〜Ｃ４のアルキレンオキサイド１〜３０モル付加物のトリ（メタ）アクリレート、エトキシ化グリセリントリ（メタ）アクリレート、プロピオン酸ジペンタエリスリトールトリ（メタ）アクリレート、ペンタエリスリトールテトラ（メタ）アクリレート、ソルビトールテトラ（メタ）アクリレート、ジトリメチロールプロパンテトラ（メタ）アクリレート、ジペンタエリスリトールテトラ（メタ）アクリレート、プロピオン酸ジペンタエリスリトールテトラ（メタ）アクリレート、ペンタエリスリトールのＣ２〜Ｃ４のアルキレンオキサイド１〜３０モル付加物のテトラ（メタ）アクリレート、ソルビトールペンタ（メタ）アクリレート、ジペンタエリスリトールペンタ（メタ）アクリレート、ジペンタエリスリトールヘキサ（メタ）アクリレート、ソルビトールヘキサ（メタ）アクリレート、カプロラクトン変性ジペンタエリスリトールヘキサ（メタ）アクリレート；
【００２３】
（Ｂ２）多官能ウレタン（メタ）アクリレート：
多官能ウレタン（メタ）アクリレート（Ｂ２）は、イソシアネートに水酸基を有する２官能以上の（メタ）アクリロイル基を有する（メタ）アクリル酸誘導体を反応させることにより得られる化合物であれば特に限定されず、例えば、２つのイソシアネート基を有する化合物１当量に対して水酸基を有する（メタ）アクリル酸誘導体２当量を触媒として金属系化合物（例えばスズ系）存在下で反応させることによって得ることができる。
【００２４】
多官能ウレタン（メタ）アクリレート（Ｂ２）の原料となるイソシアネートとしては特に限定されず、（Ａ）と同様の原料が使用できる。水酸基を有する２官能以上の（メタ）アクリロイル基を有する（メタ）アクリル酸誘導体としても特に限定はなく、例えばトリメチロールエタン、トリメチロールプロパン、グリセリン等の三価のアルコールのジ（メタ）アクリレート、ペンタエリスリトール、ソルビタン等の四価のアルコールのトリ（メタ）アクリレート、ジペンタエリスリトール、ソルビトール等の六価のアルコールのペンタ（メタ）アクリレート等が挙げられる。
【００２５】
また、上記イソシアネートとしては、例えば、エチレングリコール、グリセリン、ソルビトール、トリメチロールプロパン、（ポリ）プロピレングリコール、カーボネートジオール、ポリエーテルジオール、ポリエステルジオール、ポリカプロラクトンジオール等のポリオールと過剰のイソシアネートとの反応により得られる鎖延長されたイソシアネート化合物も用いることができる。
【００２６】
（Ｂ３）多官能ポリエステル（メタ）アクリレート：
多官能ポリエステル（メタ）アクリレートは、多価カルボン酸と多価アルコールの縮合によって得られる末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
多官能ポリエステル（メタ）アクリレート（Ｂ３）の構成単位である多価アルコールとしては、例えば、エチレングリコール、１，２−プロピレングリコール、１，３−プロピレングリコール、１，４−ブタンジオ−ル、ネオペンチルグリコール、１，４−ブテンジオール、１，５−ペンタンジオール、１，６−ヘキサンジオール等のアルキレングリコール；ジエチレングリコール、トリエチレングリコール、ジプロピレングリコール、ポリエチレングリコール、ポリプロピレングリコール、ポリテトラメチレングリコール等のアルキレンエーテルグリコール；１，４−シクロヘキサンジメタノール、水素添加ビスフェノールＡ等の脂環式ジオール；ビスフェノールＡ、ビスフェノールＦ、ビスフェノールＳ等のビスフェノール；ビスフェノールのアルキレンオキサイド［ＥＯ、プロピレンオキサイド（ＰＯ）、ブチレンオキサイド（ＢＯ）］付加物（平均付加モル数２〜８）、グリセリン、トリメチロールプロパン、ペンタエリスリトール等が挙げられる。
【００２７】
多官能ポリエステル（メタ）アクリレート（Ｂ３）の構成単位である多価カルボン酸としては、例えば、マレイン酸、フマール酸、シトラコン酸、イタコン酸、グルタコン酸、フタル酸、イソフタル酸、テレフタル酸、コハク酸、アジピン酸、セバンチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、アコニット酸、トリメリット酸、ピロメリット酸等、またはこれらの酸の無水物もしくは低級アルキルエステル等が挙げられる。
【００２８】
上記の多官能（メタ）アクリレート（Ｂ）のうち硬化物の耐傷付き性の観点から好ましいのは（Ｂ１）、（Ｂ２）、さらに好ましいのは（Ｂ１）、とくに好ましいのはペンタエリスリトールテトラ（メタ）アクリレート、ジペンタエリスリトールヘキサ（メタ）アクリレート、最も好ましいのはジペンタエリスリトールヘキサ（メタ）アクリレートである。
【００２９】
前記多官能（メタ）アクリレート（Ｂ）の重量に基づく、前記単官能（メタ）アクリレート化合物（Ａ）の含有量は、耐指紋性付与および硬化物の透明性の観点から好ましくは０．１％〜５．０％、さらに好ましくは０．５％〜４．０％、とくに好ましくは１．０％〜３．０％である。
【００３０】
＜その他の不飽和モノマー（Ｃ）＞
活性エネルギー線硬化性樹脂組成物（Ｙ）は、前記活性エネルギー線硬化型耐指紋性付与剤（Ａ）、前記多官能（メタ）アクリレート（Ｂ）以外に、本発明の効果を阻害しない範囲で必要によりその他の不飽和モノマー（Ｃ）を併用することができる。
その他の不飽和モノマー（Ｃ）としては、以下の（Ｃ１）〜（Ｃ３）、およびこれらの混合物が挙げられる。
【００３１】
（Ｃ１）Ｃ３〜Ｃ３５の単官能（メタ）アクリレート：
（メタ）アクリル酸、メチル（メタ）アクリレート、エチル（メタ）アクリレート、ブチル（メタ）アクリレート、ｔｅｒｔ−ブチル（メタ）アクリレート、ヘキシル（メタ）アクリレート、２−エチルヘキシル（メタ）アクリレート、ｔｅｒｔ−オクチル（メタ）アクリレート、２，３−ジメチルヘキシル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、イコシル（メタ）アクリレート、ｎ−ドコシル（メタ）アクリレート、ｎ−テトラコシル（メタ）アクリレート、ｎ−ヘキサイコシル（メタ）アクリレート、ｎ−オクタイコシル（メタ）アクリレート、ｎ−トリアコンチル（メタ）アクリレート、ｎ−ドトリアコンチル（メタ）アクリレート、ｎ−テトラトリアコンチル（メタ）アクリレート、ｎ−ヘキサトリアコンチル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、２−クロロエチル（メタ）アクリレート、４−ブロモブチル（メタ）アクリレート、シアノエチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ヒドロキシアルキル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、アクリロイルモルホリン、ジメチルアクリルアミド、ポリエチレングリコールモノ（メタ）アクリレート、ポリプロピレングリコールモノ（メタ）アクリレート、２−メタクリロイロキシエチルコハク酸、２−メタクリロイロキシヘキサヒドロフタル酸、トリフロロエチル（メタ）アクリレート、パーフロロオクチルエチル（メタ）アクリレート、２−ヒドロキシ−３−フェノキシプロピル（メタ）アクリレート、等；
【００３２】
（Ｃ２）ビニル基を有する化合物：
ビニル基を有する化合物（Ｃ２）としては、１個のビニル基を有する化合物（Ｃ２１）、、２個以上（好ましくは２〜６個）のビニル基を有する化合物（Ｃ２２）が挙げられる。
【００３３】
（Ｃ２１）１個のビニル基を有するＣ２〜Ｃ３５の化合物
例えば、ビニルアミン、Ｎ−メチルビニルアミン、Ｎ−エチルビニルアミン、Ｎ−プロピルビニルアミン、Ｎ−ｎ−ブチルビニルアミン、Ｎ−ｔ−ブチルビニルアミン、Ｎ−ブトキシメチルビニルアミン、Ｎ−イソプロピルビニルアミン、Ｎ−メチロールビニルアミン、Ｎ，Ｎ−ジメチルビニルアミン及びＮ，Ｎ−ジエチルビニルアミン、Ｎ−ビニルモルホリン、メチルビニルエーテル、エチルビニルエーテル、ブチルビニルエーテル、ｔｅｒｔ−ブチルビニルエーテル、ヘキシルビニルエーテル、２−エチルヘキシルビニルエーテル、ｔｅｒｔ−オクチルビニルエーテル、２，３−ジメチルヘキシルビニルエーテル、イソアミルビニルエーテル、デシルビニルエーテル、イソデシルビニルエーテル、ステアリルビニルエーテル、イソステアリルビニルエーテル、シクロヘキシルビニルエーテル、４−ｎ−ブチルシクロへキシルビニルエーテル、ボルニルビニルエーテル、イソボルニルビニルエーテル、ベンジルビニルエーテル、２−エチルヘキシルジグリコールビニルエーテル、ブトキシエチルビニルエーテル、２−クロロエチルビニルエーテル、４−ブロモブチルビニルエーテル、シアノエチルビニルエーテル、ブトキシメチルビニルエーテル、メトキシプロピレンモノビニルエーテル、３−メトキシブチルビニルエーテル、アルコキシメチルビニルエーテル、２−エチルへキシルカルビトールビニルエーテル、アルコキシエチルビニルエーテル、２−（２−メトキシエトキシ）エチルビニルエーテル、２−（２−ブトキシエトキシ）エチルビニルエーテル、２，２，２−テトラフルオロエチルビニルエーテル、１Ｈ，１Ｈ，２Ｈ，２Ｈ−パーフルオロデシルビニルエーテル、４−ブチルフェニルビニルエーテル、フェニルビニルエーテル、２，４，５−テトラメチルフェニルビニルエーテル、４−クロロフェニルビニルエーテル、フェノキシメチルビニルエーテル、フェノキシエチルビニルエーテル、グリシジルビニルエーテル、グリシジロキシブチルビニルエーテル、グリシジロキシエチルビニルエーテル、グリシジロキシプロピルビニルエーテル、テトラヒドロフルフリルビニルエーテル、ヒドロキシアルキルビニルエーテル、２−ヒドロキシエチルビニルエーテル、３−ヒドロキシプロピルビニルエーテル、２−ヒドロキシプロピルビニルエーテル、２−ヒドロキシブチルビニルエーテル、４−ヒドロキシブチルビニルエーテル、ジメチルアミノエチルビニルエーテル、ジエチルアミノエチルビニルエーテル、ジメチルアミノプロピルビニルエーテル、ジエチルアミノプロピルビニルエーテル、トリメトキシシリルプロピルビニルエーテル、トリメトキシシリルプロピルビニルエーテル、トリメチルシリルプロピルビニルエーテル、ポリエチレンオキサイドモノメチルエーテルビニルエーテル、オリゴエチレンオキサイドモノメチルエーテルビニルエーテル、ポリエチレンオキサイドビニルエーテル、オリゴエチレンオキサイドビニルエーテル、オリゴエチレンオキサイドモノアルキルエーテルビニルエーテル、ポリエチレンオキサイドモノアルキルエーテルビニルエーテル、ジプロピレングリコールビニルエーテル、ポリプロピレンオキサイドモノアルキルエーテルビニルエーテル、オリゴプロピレンオキサイドモノアルキルエーテルビニルエーテル、２−メタクリロイロキシエチルコハク酸、２−メタクリロイロキシヘキサヒドロフタル酸、ブトキシジエチレングリコールビニルエーテル、トリフロロエチルビニルエーテル、パーフロロオクチルエチルビニルエーテル、２−ヒドロキシ−３−フェノキシプロピルビニルエーテル、ＥＯ変性フェノールビニルエーテル、ＥＯ変性クレゾールビニルエーテル、ＥＯ変性ノニルフェノールビニルエーテル、ＰＯ変性ノニルフェノールビニルエーテル及びＥＯ変性−２−エチルヘキシルビニルエーテル等；
【００３４】
（Ｃ２２）２〜６個のビニル基を有するＣ８〜Ｃ５０の化合物：
例えば、１，６−ヘキサンジオールジビニルエーテル、１，１０−デカンジオールジビニルエーテル、ネオペンチルグリコールジビニルエーテル、２，４−ジメチル−１，５−ペンタンジオールジビニルエーテル、ブチルエチルプロパンジオールジビニルエーテル、エトキシ化シクロヘキサンメタノールジビニルエーテル、ポリプロピレングリコールジビニルエーテル、ポリエチレングリコールジビニルエーテル、オリゴエチレングリコールジビニルエーテル、エチレングリコールジビニルエーテル、２−エチル−２−ブチル−ブタンジオールジビニルエーテル、ヒドロキシピバリン酸ネオペンチルグリコールジビニルエーテル、ＥＯ変性ビスフェノールＡジビニルエーテル、ＥＯ変性ビスフェノールＦジビニルエーテル、ポリプロピレングリコールジビニルエーテル、オリゴプロピレングリコールジビニルエーテル、１，４−ブタンジオールジビニルエーテル、２−エチル−２−ブチル−プロパンジオールジビニルエーテル、１，９−ノナンジオールジビニルエーテル、プロポキシ化エトキシ化ビスフェノールＡジビニルエーテル、トリメチロールプロパントリビニルエーテル、トリメチロールエタントリビニルエーテル、トリメチロールプロパンのアルキレンオキサイド変性トリビニルエーテル、ペンタエリスリトールトリビニルエーテル、ジペンタエリスルトールトリビニルエーテル、トリメチロールプロパントリ（ビニルオキシプロピル）エーテル、ソルビトールトリビニルエーテル、ペンタエリスリトールのＣ２〜Ｃ４のアルキレンオキサイド１〜３０モル付加物のトリビニルエーテル、エトキシ化グリセリントリビニルエーテル、プロピオン酸ジペンタエリスリトールトリビニルエーテル、ペンタエリスリトールテトラビニルエーテル、ソルビトールテトラビニルエーテル、ジトリメチロールプロパンテトラビニルエーテル、ジペンタエリスリトールテトラビニルエーテル、プロピオン酸ジペンタエリスリトールテトラビニルエーテル、ペンタエリスリトールのＣ２〜Ｃ４のアルキレンオキサイド１〜３０モル付加物のテトラビニルエーテル、ソルビトールペンタビニルエーテル、ジペンタエリスリトールペンタビニルエーテル、ジペンタエリスリトールヘキサビニルエーテル、ソルビトールヘキサビニルエーテル、カプロラクトン変性ジペンタエリスリトールヘキサビニルエーテル等。
【００３５】
（Ｃ３）アリル基を有する化合物：
アリル基を有する化合物（Ｃ３）としては、１個のアリル基を有する化合物（Ｃ３１）、２〜６個のアリル基を有する化合物（Ｃ３２）、２官能以上のウレタンアリルエーテル（Ｃ３３）、２官能以上のポリエステルアリルエーテル（Ｃ３４）が挙げられる。
【００３６】
（Ｃ３１）１個のアリル基を有するＣ３〜Ｃ３５の化合物：
例えば、アリルアミン、Ｎ−メチルアリルアミン、Ｎ−エチルアリルアミン、Ｎ−プロピルアリルアミン、Ｎ−ｎ−ブチルアリルアミン、Ｎ−ｔ−ブチルアリルアミン、Ｎ−ブトキシメチルアリルアミン、Ｎ−イソプロピルアリルアミン、Ｎ−メチロールアリルアミン、Ｎ，Ｎ−ジメチルアリルアミン及びＮ，Ｎ−ジエチルアリルアミン、Ｎ−アリルモルホリン、メチルアリルエーテル、エチルアリルエーテル、ブチルアリルエーテル、ｔｅｒｔ−ブチルアリルエーテル、ヘキシルアリルエーテル、２−エチルヘキシルアリルエーテル、ｔｅｒｔ−オクチルアリルエーテル、２，３−ジメチルヘキシルアリルエーテル、イソアミルアリルエーテル、デシルアリルエーテル、イソデシルアリルエーテル、ステアリルアリルエーテル、イソステアリルアリルエーテル、シクロヘキシルアリルエーテル、４−ｎ−ブチルシクロへキシルアリルエーテル、ボルニルアリルエーテル、イソボルニルアリルエーテル、ベンジルアリルエーテル、２−エチルヘキシルジグリコールアリルエーテル、ブトキシエチルアリルエーテル、２−クロロエチルアリルエーテル、４−ブロモブチルアリルエーテル、シアノエチルアリルエーテル、ブトキシメチルアリルエーテル、メトキシプロピレンモノアリルエーテル、３−メトキシブチルアリルエーテル、アルコキシメチルアリルエーテル、２−エチルへキシルカルビトールアリルエーテル、アルコキシエチルアリルエーテル、２−（２−メトキシエトキシ）エチルアリルエーテル、２−（２−ブトキシエトキシ）エチルアリルエーテル、２，２，２−テトラフルオロエチルアリルエーテル、１Ｈ，１Ｈ，２Ｈ，２Ｈ−パーフルオロデシルアリルエーテル、４−ブチルフェニルアリルエーテル、フェニルアリルエーテル、２，４，５−テトラメチルフェニルアリルエーテル、４−クロロフェニルアリルエーテル、フェノキシメチルアリルエーテル、フェノキシエチルアリルエーテル、グリシジルアリルエーテル、グリシジロキシブチルアリルエーテル、グリシジロキシエチルアリルエーテル、グリシジロキシプロピルアリルエーテル、テトラヒドロフルフリルアリルエーテル、ヒドロキシアルキルアリルエーテル、２−ヒドロキシエチルアリルエーテル、３−ヒドロキシプロピルアリルエーテル、２−ヒドロキシプロピルアリルエーテル、２−ヒドロキシブチルアリルエーテル、４−ヒドロキシブチルアリルエーテル、ジメチルアミノエチルアリルエーテル、ジエチルアミノエチルアリルエーテル、ジメチルアミノプロピルアリルエーテル、ジエチルアミノプロピルアリルエーテル、トリメトキシシリルプロピルアリルエーテル、トリメトキシシリルプロピルアリルエーテル、トリメチルシリルプロピルアリルエーテル、ポリエチレンオキサイドモノメチルエーテルアリルエーテル、オリゴエチレンオキサイドモノメチルエーテルアリルエーテル、ポリエチレンオキサイドアリルエーテル、オリゴエチレンオキサイドアリルエーテル、オリゴエチレンオキサイドモノアルキルエーテルアリルエーテル、ポリエチレンオキサイドモノアルキルエーテルアリルエーテル、ジプロピレングリコールアリルエーテル、ポリプロピレンオキサイドモノアルキルエーテルアリルエーテル、オリゴプロピレンオキサイドモノアルキルエーテルアリルエーテル、２−メタクリロイロキシエチルコハク酸、２−メタクリロイロキシヘキサヒドロフタル酸、ブトキシジエチレングリコールアリルエーテル、トリフロロエチルアリルエーテル、パーフロロオクチルエチルアリルエーテル、２−ヒドロキシ−３−フェノキシプロピルアリルエーテル、ＥＯ変性フェノールアリルエーテル、ＥＯ変性クレゾールアリルエーテル、ＥＯ変性ノニルフェノールアリルエーテル、ＰＯ変性ノニルフェノールアリルエーテル及びＥＯ変性−２−エチルヘキシルアリルエーテル；
【００３７】
（Ｃ３２）２〜６個のアリル基を有するＣ３〜Ｃ３５の化合物：
例えば、１，６−ヘキサンジオールジアリルエーテル、１，１０−デカンジオールジアリルエーテル、ネオペンチルグリコールジアリルエーテル、２，４−ジメチル−１，５−ペンタンジオールジアリルエーテル、ブチルエチルプロパンジオールジアリルエーテル、エトキシ化シクロヘキサンメタノールジアリルエーテル、ポリプロピレングリコールジアリルエーテル、ポリエチレングリコールジアリルエーテル、オリゴエチレングリコールジアリルエーテル、エチレングリコールジアリルエーテル、２−エチル−２−ブチル−ブタンジオールジアリルエーテル、ヒドロキシピバリン酸ネオペンチルグリコールジアリルエーテル、ＥＯ変性ビスフェノールＡジアリルエーテル、ＥＯ変性ビスフェノールＦジアリルエーテル、ポリプロピレングリコールジアリルエーテル、オリゴプロピレングリコールジアリルエーテル、１，４−ブタンジオールジアリルエーテル、２−エチル−２−ブチル−プロパンジオールジアリルエーテル、１，９−ノナンジオールジアリルエーテル、プロポキシ化エトキシ化ビスフェノールＡジアリルエーテル、トリメチロールプロパントリアリルエーテル、トリメチロールエタントリアリルエーテル、トリメチロールプロパンのアルキレンオキサイド変性トリアリルエーテル、ペンタエリスリトールトリアリルエーテル、ジペンタエリスルトールトリアリルエーテル、トリメチロールプロパントリ（アリルオキシプロピル）エーテル、ソルビトールトリアリルエーテル、ペンタエリスリトールのＣ２〜Ｃ４のアルキレンオキサイド１〜３０モル付加物のトリアリルエーテル、エトキシ化グリセリントリアリルエーテル、プロピオン酸ジペンタエリスリトールトリアリルエーテル、ペンタエリスリトールテトラアリルエーテル、ソルビトールテトラアリルエーテル、ジトリメチロールプロパンテトラアリルエーテル、ジペンタエリスリトールテトラアリルエーテル、プロピオン酸ジペンタエリスリトールテトラアリルエーテル、ペンタエリスリトールのＣ２〜Ｃ４のアルキレンオキサイド１〜３０モル付加物のテトラアリルエーテル、ソルビトールペンタアリルエーテル、ジペンタエリスリトールペンタアリルエーテル、ジペンタエリスリトールヘキサアリルエーテル、ソルビトールヘキサアリルエーテル、カプロラクトン変性ジペンタエリスリトールヘキサアリルエーテル；
【００３８】
２官能以上（好ましくは２〜８官能、さらに好ましくは２官能）のウレタンアリルエーテル（Ｃ３３）は、イソシアネートに水酸基を有するアリルアルコール誘導体を反応させることにより得られる化合物であれば特に限定されず、例えば、２つのイソシアネート基を有する化合物１当量に対して水酸基を有するアリルアルコール誘導体２当量を触媒として金属系化合物（例えばスズ系）存在下で反応させることによって得ることができる。
【００３９】
２官能以上のウレタンアリルエーテル（Ｃ３３）の原料となるイソシアネートとしては特に限定されず、前述の（Ａ）の原料で使用されるイソシアネートが使用できる。
２官能以上のウレタンアリルエーテル（Ｃ３３）の原料となる水酸基を有するアリルアルコール誘導体としても特に限定はなく、例えば、２−ヒドロキシエチルアリルエーテル、２−ヒドロキシプロピルアリルエーテル、４−ヒドロキシブチルアリルエーテル、２−ヒドロキシブチルアリルエーテルやエチレングリコール、プロピレングリコール、１，３−プロパンジオール、１，３−ブタンジオール、１，４−ブタンジオール、ポリエチレングリコール等の二価のアルコールのモノアリルエーテル、トリメチロールエタン、トリメチロールプロパン、グリセリン等の三価のアルコールのモノアリルエーテル又はジアリルエーテル、ビスフェノールＡ変性エポキシアリルエーテル等のエポキシアリルエーテル等が挙げられる。
【００４０】
２官能以上（好ましくは２〜８官能、さらに好ましくは２官能）のポリエステルアリルエーテル（Ｃ３４）は、多価カルボン酸と多価アルコールの縮合によって得られる末端に水酸基を有するポリエステルオリゴマーの水酸基をアリルブロミドでエーテル化することにより、あるいは、多価カルボン酸にアルキレンオキシドを付加して得られるオリゴマーの末端の水酸基をアリルブロミドでエーテル化することにより得ることができる。
【００４１】
２官能以上のポリエステルアリルエーテル（Ｃ３４）の構成単位である多価アルコール、多価カルボン酸としては特に限定されず、前述の多官能ポリエステル（メタ）アクリレート（Ｂ３）で使用される多価アルコール、多価カルボン酸が使用できる。
【００４２】
上記、その他の不飽和モノマー（Ｃ）の含有量は、前記活性エネルギー線硬化型耐指紋性付与剤（Ｘ）と前記多官能（メタ）アクリレート（Ｂ）の合計重量に基づいて、通常２０％以下、耐指紋性付与、耐傷付性および透明性の観点から、好ましくは０．１％〜１０％、さらに好ましくは０．５％〜５％である。
【００４３】
本発明の活性エネルギー線硬化性樹脂組成物（Ｙ）は有機溶剤（Ｄ）で希釈されても良い。有機溶剤（Ｄ）としては、例えば芳香族炭化水素溶剤（Ｄ１）、脂肪族炭化水素溶剤（Ｄ２）、ハロゲン化炭化水素溶剤（Ｄ３）、エステル溶剤（Ｄ４）、エーテル溶剤（Ｄ５）、ケトン溶剤（Ｄ６）、アルコール溶剤（Ｄ７）およびこれらの混合物が挙げられる。
【００４４】
（Ｄ１）芳香族炭化水素溶剤：
例えば、トルエン、キシレン、エチルベンゼン；
（Ｄ２）脂肪族炭化水素溶剤：
例えば、シクロヘキサン、シクロペンタン；
（Ｄ３）ハロゲン化炭化水素溶剤
例えば、塩化メチル、ヨウ化メチル、四塩化炭素、トリクロロエチレン、パークロロエチレン；
（Ｄ４）エステル溶剤：
例えば、ギ酸メチル、ギ酸エチル、ギ酸プロピル、ギ酸イソプロピル、ギ酸ブチル、ギ酸イソブチル、ギ酸ペンチル、ギ酸イソペンチル、酢酸メチル、酢酸エチル、酢酸プロピル、酢酸イソプロピル、酢酸ブチル、酢酸イソブチル、酢酸ペンチル、プロピオン酸メチル、プロピオン酸エチル、プロピオン酸プロピル、プロピオン酸イソプロピル、プロピオン酸ブチル、プロピオン酸イソブチル、２−ヒドロキシイソ酪酸メチル、乳酸メチル、乳酸エチル、メトキシブチルアセテート、メチルセロソルブアセテート、エチルセロソルブアセテート、ピルビン酸メチル及びピルビン酸エチル；
（Ｄ５）エーテル溶剤
例えば、テトラヒドロフラン、ジオキサン、ジオキソラン、エチルセロソルブ、ブチルセロソルブ、エチレングリコールモノメチルエーテル、エチレングリコールモノエチルエーテル、プロピレングリコールモノメチルエーテル及びプロピレングリコールモノエチルエーテル；
（Ｄ６）ケトン溶剤
例えば、メチルエチルケトン、メチルイソブチルケトン、ジ−ｎ−ブチルケトン及びシクロヘキサノン；
（Ｄ７）アルコール溶剤
例えば、メタノール、エタノール、ｎ−プロパノール、イソプロパノール、ｎ−ブタノール、イソブタノール、ｔ−ブタノール、２−エチルヘキシルアルコール、ベンジルアルコール、２，２，３，３−テトラフルオロプロパノール及びトリフルオロエタノール。
【００４５】
上記有機溶剤（Ｄ）としては、溶解度パラメーター（以下ＳＰ値と略記）が８．０〜９．５であることが好ましい。溶解度パラメーターが８．０より小さい場合前記多官能（メタ）アクリレート（Ｂ）が、９．５より大きいと前記単官能（メタ）アクリレート化合物（Ａ）が、それぞれ溶解せずに白濁するため、硬化後の透明性が低下する場合がある。
【００４６】
有機溶剤（Ｄ）のうち、硬化後の透明性、耐指紋性および塗工時の省エネルギー性の観点から好ましくは、（Ｄ４）、（Ｄ５）、（Ｄ６）、さらに好ましくは、（Ｄ４）、（Ｄ６）、特に好ましくは（Ｄ６）、最も好ましくはメチルエチルケトンである。
【００４７】
有機溶剤（Ｄ）の含有量は、硬化物の透明性および工業上の観点から、前記（Ａ）と（Ｂ）との合計重量に基づいて、好ましくは１〜５０％、さらに好ましくは５〜４０％、とくに好ましくは１０〜３０％である。
【００４８】
本発明の活性エネルギー線硬化性樹脂組成物（Ｙ）は、本発明の効果を阻害しない範囲で、必要により、光重合開始剤（ｅ１）、レベリング剤（ｅ２）、酸化防止剤（ｅ３）、紫外線吸収剤（ｅ４）およびフィラー（ｅ５）からなる群から選ばれる少なくとも１種の添加剤（ｅ）を含有してもよい。
【００４９】
光重合開始剤（ｅ１）としては、２，４，６−トリメチルベンゾイル−ジフェニル−ホスフィンオキサイド、ビス（２，４，６−トリメチルベンゾイル）−フェニルホスフィンオキサイド、２−メチル−１−（４−メチルチオフェニル）−２−モルフォリノプロパン−１−オン、２−ベンジル−２−ジメチルアミノ−１−（４−モルフォリノフェニル）ブタノン、１，２−（ジメチルアミノ）−２−［（４−メチルフェニル）メチル］−１−［４−（４−モルホリニル）フェニル］−１−ブタノン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾインメチルエーテル、ベンゾインエチルエーテル、ベンゾインイソプロピルエーテル、１，２−オクタンジオン−１−（４−［フェニルチオ）−２−（Ｏ−ベンゾイルオキシム）］、エタノン−１−（９−エチル−６−（２−メチルベンゾイル）−９Ｈ−カルバゾール−３−イル］−１−（０−アセチルオキシム）、ビス（η５−２，４−シクロペンタジエン−１−イル）−ビス（２，６−ジフルオロ−３−（１Ｈ−ピロール−１−イル）−フェニル）チタニウム等が挙げられる。
【００５０】
レベリング剤（ｅ２）としては、ポリジメチルシロキサン、その共重合物、ポリジメチルシロキサン骨格を有するアクリルポリマー、ポリジメチルシロキサン骨格を有するウレタンポリマー、及びこれらにアクリロイル基やメタクリロイル基を導入し、活性エネルギー線反応性を付与した化合物等が挙げられる。
【００５１】
酸化防止剤（ｅ３）としては、ジ−ｔ−ブチルヒドロキシトルエン（ＢＨＴ）、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネート、ジブチルヒドロキシトルエン等が挙げられる。
【００５２】
紫外線吸収剤（ｅ４）としては、２−（２−ヒドロキシ−５−メチル）ベンゾトリアゾール、２−［２−ヒドロキシ−３，５−ビス（α，α−ジメチルベンジル）フェニル］−２Ｈ−ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ｔ−ブチルフェニル）−５−クロロベンゾトリアゾール、２−（２Ｈ−ベンゾトリアゾール−２−イル）−４，６−ビス（１−メチル−１−フェニルエチル）フェノール、２−（２’−ヒドロキシ−３’，５’−ｔ−ペンチルベンゾトリアゾール、２−［２’−ヒドロキシ−５’−（１，１，３，３，−テトラメチルブチル）］ベンゾトリアゾール、２−（２’−ヒドロキシ−３’−ｓ−ブチル−５’−ｔ−ブチルベンゾトリアゾール、２−（２’−ヒドロキシ−３−ドデシル−５’−メチルベンゾトリアゾール、２−（２’−ヒドロキシ−３’−ｔ−ブチル−５’−メチルフェニル）−５−クロロベンゾトリアゾール、２−（２’−ヒドロキシ−５’−メチルフェニル）ベンゾトリアゾール、２，２−メチレンビス［４−（１，１，３，３−テトラメチルブチル）］−６−（２Ｈ−ベンゾトリアゾール−２−イル）フェノール］、３−［３−（２Ｈ−ベンゾトリアゾール−２−イル）−５−ｔ−ブチル−４−ヒドロキシフェニル］プロピオネートとポリエチレングリコール等が挙げられる。
フィラー（ｅ５）としては、シリカ、アルミナ及びこれらにアクリロイル基やメタクリロイル基を導入し、活性エネルギー線反応性を付与した化合物等が挙げられる。
【００５３】
これらの添加剤（ｅ）は、１種類または２種類以上併用できる。添加剤（ｅ）の添加量は、活性エネルギー線硬化性樹脂組成物（Ｙ）の重量に基づいて、好ましくは１０重量％以下、さらに好ましくは０．１〜５重量％である。
【００５４】
＜硬化物（Ｐ）＞
本発明の硬化物（Ｐ）は、前記活性エネルギー線硬化性樹脂組成物（Ｙ）が硬化したものである。すなわち、活性エネルギー線硬化性樹脂組成物（Ｙ）は、活性エネルギー線により硬化されて硬化物となる。該活性エネルギー線としては、例えば紫外線、電子線が挙げられる。
該紫外線を照射する場合、高圧水銀灯、メタルハライドランプ等を備えた公知の紫外線照射装置を使用することができる。紫外線の照射量は、好ましくは、３０〜２，０００ｍＪ／ｃｍ2である。照射量が３０ｍＪ／ｃｍ2未満では硬化性組成物の硬化が不十分となり、２，０００ｍＪ／ｃｍ2を超えると、硬化物が黄変劣化する場合がある。
該電子線を照射する場合、公知の電子線照射装置を使用することができる。電子線の照射量は、好ましくは１〜１０Ｍｒａｄである。照射量が１Ｍｒａｄ未満では、硬化性組成物の硬化が不十分となり、１０Ｍｒａｄを超えると硬化物が劣化する場合がある。
【００５５】
本発明の活性エネルギー線硬化性樹脂組成物（Ｙ）は、硬化物に耐指紋性、耐傷付性、透明性を付与することができる。
このため、該組成物、該硬化物は、光学レンズ（プリズムシート、コリメーターレンズ、フレネルレンズ、レンチキュラーレンズ、後反射レンズ、ホログラム等）、加飾フィルム用コーティング剤、ハードコートフィルム、反射防止フィルム、化粧シート（建築物の床面、壁面、天井等の内装材等）等の用途に有用である。
【実施例】
【００５６】
以下、本発明を実施例によりさらに詳細に説明するが、本発明はこれらに限定されるものではない。以下の実施例において部は重量部、％は重量％を表す。
【００５７】
＜実施例１＞
温度計、攪拌機を備えたＳＵＳ製オートクレーブに、２-ブチルオクタノール［商品名「ＩＳＯＦＯＬ  １２」、ＳＡＳＯＬ製］６７５部及び水酸化ナトリウム１．６部を仕込み、容器内を十分に窒素置換した後、密閉し、１００℃に昇温した。プロピレンオキシド７２５０部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．０４８部、硫酸０．３６部、アクリル酸６５２部及びトルエン１５１０部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−１）を含有してなる活性エネルギー線硬化型耐指紋性付与剤（Ｘ−１）を得た［Ｍｗ＝２．２×１０3］。
【００５８】
＜実施例２＞
温度計、攪拌機を備えたＳＵＳ製オートクレーブに、２−デシルテトラデカノール［商品名「ＩＳＯＦＯＬ  ２４」、ＳＡＳＯＬ製］１２１部及び水酸化ナトリウム０．１５部を仕込み、容器内を十分に窒素置換した後、密閉し、１００℃に昇温した。プロピレンオキシド６８２部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００４５部、硫酸０．０３３部、アクリル酸６１．４部及びトルエン１５３部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−２）を含有してなる活性エネルギー線硬化型耐指紋性付与剤（Ｘ−２）を得た［Ｍｗ＝２．４×１０3］。
【００５９】
＜実施例３＞
温度計、攪拌機を備えたＳＵＳ製オートクレーブに、２−ヘキサデシルイコサノール［商品名「ＩＳＯＦＯＬ  ３６」、ＳＡＳＯＬ製］１６９部及び水酸化ナトリウム０．１５部を仕込み、容器内を十分に窒素置換した後、密閉し、１００℃に昇温した。プロピレンオキシド６４７部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００４３部、硫酸０．０３２部、アクリル酸５８．２部及びトルエン１５４部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−３）を含有してなる活性エネルギー線硬化型耐指紋性付与剤（Ｘ−３）を得た［Ｍｗ＝２．６×１０3］。
【００６０】
＜実施例４＞
温度計、攪拌機を備えたＳＵＳ製オートクレーブに、ステアリルアルコール［商品名「カルコール  ８０９８」、花王（株）製］９５．２部及び水酸化ナトリウム０．１６部を仕込み、容器内を十分に窒素置換した後、密閉し、１００℃に昇温した。プロピレンオキシド７０６部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００４７部、硫酸０．０３５部、アクリル酸６３．５部及びトルエン１５３部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−４）を含有してなる活性エネルギー線硬化型耐指紋性付与剤（Ｘ−４）を得た［Ｍｗ＝２．３×１０3］。
【００６１】
＜実施例５＞
温度計、攪拌機を備えたＳＵＳ製オートクレーブに、２−デシルテトラデカノール（社製  ＪＩＳ試薬特級）２９．４部及び水酸化ナトリウム０．０３７部を仕込み、容器内を十分に窒素置換した後、密閉し、１００℃に昇温した。プロピレンオキシド１６６部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００１１部、硫酸０．００８１部、アクリル酸１４．９部及びトルエン３７．１部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−５）を含有してなる活性エネルギー線硬化型耐指紋性付与剤（Ｘ−５）を得た［Ｍｗ＝２．４×１０3］。
【００６２】
＜実施例６＞
温度計、攪拌機を備えたＳＵＳ製オートクレーブに、２-ブチルオクタノール［商品名「ＩＳＯＦＯＬ  １２」、ＳＡＳＯＬ製］１００部及び水酸化ナトリウム０．２４部を仕込み、容器内を十分に窒素置換した後、密閉し、１００℃に昇温した。エチレンオキシド８０３部を１００℃で１時間かけて吹き込み反応した後、同温度で１時間熟成した。次いでプロピレンオキシド８０９部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００７１部、硫酸０．０５３部、アクリル酸９６．６部及びトルエン３１９部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−６）を含有してなる活性エネルギー線硬化型耐指紋性付与剤（Ｘ−６）を得た［Ｍｗ＝３．２×１０3］。
【００６３】
＜実施例７＞
温度計、攪拌機を備えたＳＵＳ製オートクレーブに、２-ブチルオクタノール［商品名「ＩＳＯＦＯＬ  １２」、ＳＡＳＯＬ製］１３１部及び水酸化ナトリウム０．３２部を仕込み、容器内を十分に窒素置換した後、密閉し、１００℃に昇温した。プロピレンオキシド１０６０部を１００℃で１時間かけて吹き込み反応した後、同温度で１時間熟成した。次いでエチレンオキシド１０５０部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００９３部、硫酸０．０６９部、アクリル酸１２７部及びトルエン４１８部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−７）を含有してなる活性エネルギー線硬化型耐指紋性付与剤（Ｘ−７）を得た［Ｍｗ＝３．２×１０3］。
【００６４】
＜実施例８＞
温度計、攪拌機を備えたＳＵＳ製オートクレーブに、２-ブチルオクタノール［商品名「ＩＳＯＦＯＬ  １２」、ＳＡＳＯＬ製］１７３部及び水酸化ナトリウム０．３２部を仕込み、容器内を十分に窒素置換した後、密閉し、１００℃に昇温した。プロピレンオキシド１０６０部とエチレンオキシド１０５０部の混合物を１００℃で２時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００９３部、硫酸０．０６９部、アクリル酸１２７部及びトルエン４２６部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−８）を含有してなる活性エネルギー線硬化型耐指紋性付与剤（Ｘ−８）を得た［Ｍｗ＝２．５×１０3］。
【００６５】
＜実施例９＞
温度計、攪拌機を備えたＳＵＳ製オートクレーブに、２−デシルテトラデカノール（社製  ＪＩＳ試薬特級）８７部及び水酸化ナトリウム０．１１部を仕込み、容器内を十分に窒素置換した後、密閉し、１００℃に昇温した。プロピレンオキシド９７５部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００３２部、硫酸０．０２４部、アクリル酸４４．２部及びトルエン１９５部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−９）を含有してなる活性エネルギー線硬化型耐指紋性付与剤（Ｘ−９）を得た［Ｍｗ＝４．４×１０3］。
【００６６】
＜実施例１０＞
温度計、攪拌機を備えたＳＵＳ製オートクレーブに、２−ヘキサデシルイコサノール［商品名「ＩＳＯＦＯＬ  ３６」、ＳＡＳＯＬ製］１０１部及び水酸化ナトリウム０．０８７部を仕込み、容器内を十分に窒素置換した後、密閉し、１００℃に昇温した。プロピレンオキシド３８７部を１００℃で１時間かけて吹き込み反応した後、１８０℃に昇温し１８０℃で２時間熟成した後、２５℃に冷却した。
温度計、攪拌機、生成水分離器、還流冷却管を備えたガラス製反応器に内容物を移し替え、ハイドロキノン０．００２６部、硫酸０．０１９部、メタクリル酸４１．６部及びトルエン９３．５部を仕込み、１１５℃に昇温した。この温度で、生成水分離器に生成水が分離しなくなるまで、反応を継続した後、０．１ｋＰａ、１１５℃でトルエンを留去した。
次いで２５℃まで冷却して、化合物（Ａ−１０）を含有してなる活性エネルギー線硬化型耐指紋性付与剤（Ｘ−１０）を得た［Ｍｗ＝２．６×１０3］。
【００６７】
＜比較例１＞
攪拌装置、加熱冷却装置、温度計、分水管を備えた反応容器に、２−ヘキシルデカノール［商品名「ＩＳＯＦＯＬ  １６」ＳＡＳＯＬ製］７９０部とメタクリル酸３３０部を仕込み（モル比１：２）、これに触媒としてパラトルエンスルホン酸を８部、重合禁止剤としてハイドロキノン０．８部加えた。反応温度１２５〜１３５℃にて生成水を分水管により連続的に系外へ除去しながら常圧で２時間エステル化反応させた。
さらに３０〜４０ｋＰａの減圧下で１時間反応させた後、０．１ｋＰａで過剰のメタクリル酸を溜去した。
次いで２５℃まで冷却して、化合物（比Ａ−１）を含有してなる活性エネルギー線硬化型耐指紋性付与剤（比Ｘ−１）を得た［Ｍｗ＝３．１×１０2］。
【００６８】
＜実施例１０〜３１、比較例２〜４＞
表１に記載の配合組成（部）に従って、一括で配合し、ディスパーサーで均一になるまで撹拌し、各活性エネルギー線硬化性樹脂組成物を得た。
次に、各活性エネルギー線硬化性樹脂組成物を、表面処理を施した厚さ１００μｍのＰＥＴ（ポリエチレンテレフタレート）フィルム［商品名「コスモシャインＡ４３００」、東洋紡（株）製、以下Ａ４３００と略す。］に、アプリケーターを用いて膜厚が１０μｍとなるように塗布して、温風で溶剤を乾燥した後、窒素雰囲気下で、ＥＢ試験機（ＥＣ２５０：（株）アイ・エレクトロンビーム製）にて照射量４Ｍｒａｄで硬化し、硬化物を得た。
なお、実施例３１の活性エネルギー線硬化性樹脂組成物については、得られた活性エネルギー線硬化性樹脂組成物を上記条件と同様に塗布し、温風で溶剤を乾燥した後、窒素雰囲気下で、ベルトコンベア式ＵＶ照射装置［アイグラフィックス（株）製「ＥＣＳ−１５１Ｕ」、以下の評価にも同じ装置を用いた。］にて露光量５００ｍＪ／ｃｍ2で硬化し、硬化物を得た。
上記の硬化物を下記の評価方法に従って、評価した。結果を表１に示す。
【００６９】
【表１】
2017145405.tif 000002
【００７０】
表１中の略号は以下のとおり。
ＤＰＨＡ（Ｂ−１）：
ジペンタエリスリトールヘキサアクリレート
［商品名「ＮＫエステル  Ａ−ＤＰＨ」、新中村化学（株）製］
ＰＥＴＡ（Ｂ−２）：
ペンタエリスリトールテトラアクリレート
［商品名「ＮＫエステル  Ａ−ＴＭＭＴ」、新中村化学（株）製］
Ｕ−１０ＰＡ（Ｂ−３）：
ウレタンアクリレート［商品名「ＮＫオリゴ  Ｕ−１０ＰＡ」、新中村化学（株）製］
ＡＣＭＯ（Ｃ−１）：
アクリロイルモルホリン
［商品名「ＡＣＭＯ」、ＫＪケミカルズ（株）製］
ＤＭＡＡ（Ｃ−２）：
ジメチルアクリルアミド
［商品名「ＤＭＡＡ」、ＫＪケミカルズ（株）製］
ＳＴＭＡ（Ｃ−３）：
ステアリルメタクリレート
［商品名「ライトエステルＳ」、共栄社化学（株）製］
ＰＰＧＭＭ（Ｃ−４）：
ポリプロピレングリコールモノメタクリレート
［商品名「ブレンマー  ＰＰ−５００」、日油（株）製］
ＭＡＰＯ（ｅ１−１）：
２，４，６−トリメチルベンゾイル−ジフェニル−フォスフィンオキサイド
［商品名「ＬＵＣＩＲＩＮ  ＴＰＯ」、ＢＡＳＦ（株）製］
【００７１】
［評価方法］
（１）鉛筆硬度試験［耐傷付性の評価］
ＪＩＳ  Ｋ５６００に準じ硬度の異なる鉛筆で該被覆物の硬化膜面を引っ掻き、傷の付
き具合を下記の基準で評価した。
＜評価基準＞
×：  Ｆ以下の鉛筆で傷が付くもの
△：  Ｈの鉛筆では傷がつかないが、２Ｈの鉛筆では傷が付くもの
○：２Ｈの鉛筆では傷が付かないが、３Ｈの鉛筆では傷が付くもの
◎：３Ｈの鉛筆では傷が付かないが、４Ｈの鉛筆では傷が付くもの
【００７２】
（２）スチールウール試験［耐傷付性の評価］
スチールウール＃００００を用い、硬化膜面を３００ｇ／ｃｍ2荷重にて１０往復擦り後、外観を目視により下記の基準で評価した。
＜評価基準＞
◎：全く擦り傷が付かない。
○：擦り傷がわずか。
△：擦り傷あり。
×：多数の擦り傷があり。
【００７３】
（３）指紋付着性試験  ［耐指紋性の評価］
硬化物の表面に右手親指を１０秒間押し付けて指紋を付着させ、Ａ４３００に同様の方法で付着させた指紋との比較により、その視認性について目視による官能試験を下記の基準で評価した。
＜評価基準＞
◎：指紋が「Ａ４３００」よりも明らかに目立ち難かった。
○：指紋が「Ａ４３００」よりも目立ち難かった。
△：指紋が「Ａ４３００」と同程度。
×：指紋が「Ａ４３００」より、目立っていた。
【００７４】
（４）指紋拭き取り性試験  ［耐指紋性の評価］
上記試験（３）後の指紋を付着させた塗膜に対し、キムタオル［日本製紙クレシア（株）］で一方向に往復して指紋が目視できなくなるまで拭取り、指紋の拭き取り性を下記の基準で評価した。
＜評価基準＞
◎：塗膜面に付着した指紋が確認できなくなるまで、２往復以内。
○：塗膜面に付着した指紋が確認できなくなるまで、３〜５往復。
△：塗膜面に付着した指紋が確認できなくなるまで、６〜１０往復。
×：１１往復でも指紋が目視できる。
【００７５】
（５）ヘーズ（％）［透明性の評価］
ＪＩＳ−Ｋ７１３６に準拠し、全光線透過率測定装置［商品名「ｈａｚｅ−ｇａｒｄｄｕａｌ」ＢＹＫ ｇａｒｄｎｅｒ（株）製］を用いてヘーズを測定した。
【００７６】
表１の結果から、本発明の活性エネルギー線硬化型耐指紋性付与剤は、比較のものに比べ、活性エネルギー線硬化性樹脂組成物の硬化物に、優れた耐傷付性、耐指紋性、透明性を付与することがわかる。
【産業上の利用可能性】
【００７７】
本発明の活性エネルギー線硬化型耐指紋性付与剤は、活性エネルギー線硬化性樹脂組成物の硬化物に、優れた耐傷付き性、耐指紋性、透明性を付与できる。このため、光学レンズ（プリズムシート、コリメーターレンズ、フレネルレンズ、レンチキュラーレンズ、後反射レンズ、ホログラム等）、加飾フィルム用コーティング剤、ハードコートフィルム、反射防止フィルム、化粧シート（建築物の床面、壁面、天井等の内装材等）等の用途に幅広く用いることができ、極めて有用である。